Brevet FR3056443A1 — publié le 20180330

- 1 - PROCEDE DE FABRICATION DE VERRE PEINT OU LAQUE La présente invention concerne un procédé de fabrication de verre peint ou laqué comprenant une étape de création de motifs visibles dans la couche de peinture ou de laque par orientation et/ou déplacement de particules magnétisables au moyen d'un champ magnétique. On connait des demandes internationales W02014/009306 et W02015/071125 un procédé de fabrication de verres décoratifs laqués ou peints comprenant l'application, sur une feuille de verre, d'une composition liquide contenant des particules magnétisables, le convoyage de la feuille de verre enduite d'une couche de cette composition liquide au moyen d'un convoyeur horizontal à rouleaux, l'exposition de la couche de composition liquide à un champ magnétique créé par des éléments magnétiques intégrés dans la surface d'au moins un des rouleaux du convoyeur, puis le durcissement de la composition liquide. L'exposition des particules magnétisables contenues dans la composition liquide aux lignes de champ magnétique entraîne un changement de l'organisation des particules et la création de motifs visibles par concentration ou orientation sélective des particules. Dans le procédé de l'état de la technique, les aimants permanents ou électroaimants sont intégrés dans la surface d'au moins un des rouleaux du convoyeur transportant la feuille de verre. La vitesse tangentielle des aimants est toujours égale à la vitesse de convoyage de la feuille de verre, l'identité de ces deux vitesses garantissant un espacement régulier des motifs ou images créés. Le procédé connu ne permet pas de créer facilement des motifs de grande taille : la dimension des motifs dans le sens de défilement de la feuille de verre est en effet limitée à la circonférence du rouleau du convoyeur dans lequel sont incorporés les aimants. Lorsqu'on souhaite augmenter la taille des motifs à plusieurs dizaines de centimètres voire à quelques mètres, on se trouve confronté à la difficulté qu'implique une augmentation très importante de la taille du rouleau magnétique, notamment l'encombrement important. 3056443 - 2 - La présente invention a pour but de proposer un procédé similaire à celui décrit dans les demandes W02014/009306 et W02015/071125 mais qui permet de créer des motifs de grande taille sans qu'il soit nécessaire d'augmenter la taille d'un ou plusieurs des rouleaux du convoyeur. 5 Le procédé de la présente invention fonctionne avec un tapis sans fin, magnétique et magnétiseur, monté sur au moins deux rouleaux du convoyeur. La dimension du tapis, dans le sens de défilement de la feuille de verre est plus importante que la circonférence de chacun des rouleaux du convoyeur et détermine la dimension maximale des motifs magnétiques qui 10 peuvent être créés. L'utilisation d'un tapis sans fin n'implique aucune augmentation de l'encombrement du convoyeur, par rapport à un convoyeur similaire sans tapis. La présente invention a par conséquent pour objet un procédé de 15 fabrication de verre laqué comprenant - le dépôt, sur une face d'une feuille de verre, d'une couche d'une composition liquide contenant un liant organique durcissable et des particules magnétisables dispersées dans le liant organique, - la création d'un champ magnétique à proximité immédiate de la couche de 20 composition liquide de manière à orienter et/ou déplacer les particules magnétisables et créer ainsi un motif visible, et - le durcissement du liant organique, les trois étapes étant mises en oeuvre pendant que la feuille de verre est transportée au moyen d'un convoyeur, comportant une pluralité de rouleaux, 25 successivement devant - un dispositif de dépôt d'une composition liquide, - un dispositif de création d'un champ magnétique, et - un dispositif de durcissement du liant organique, le procédé étant caractérisé par le fait que le dispositif de création d'un 30 champ magnétique est un tapis sans fin monté sur au moins deux rouleaux du convoyeur, dont au moins un est entraîné par un moteur, le tapis sans fin étant pourvu, à sa surface, d'un ou plusieurs éléments magnétiques. 3056443 - 3 - Le procédé de la présente invention présente en outre l'avantage de donner, pour une vitesse de défilement donnée, une meilleure résolution que 5 le procédé de l'état de la technique. Chaque point de la feuille de verre reste en contact avec le ou les éléments magnétiques fixés sur le tapis pendant une durée plus longue que si ces les mêmes éléments étaient fixés sur un rouleau du convoyeur. L'augmentation de la durée de contact du ou des éléments 10 magnétiques avec le substrat en verre peut également permettre, pour une qualité de résolution donnée, de faire fonctionner le procédé à une cadence ou vitesse de défilement plus important. Par ailleurs, ces deux avantages sont obtenus avec une installation présentant un encombrement identique ou très faiblement supérieur à celui 15 du procédé de l'état de la technique. Les dimensions du tapis sans fin magnétiseur peuvent être choisies librement en fonction du nombre et de la taille des motifs et images que l'on souhaite créer : plus la taille des motifs ou images est importante, plus la largeur et la longueur du tapis doivent être grandes. 20 Les dimensions du tapis sans fin peuvent être choisies entre de larges limites : sa longueur dans le sens de défilement de la feuille de verre est par exemple comprise entre 50 cm et 10 m, de préférence entre 80 cm et 5 m, en particulier entre 1,5 m et 4 m. La largeur du tapis, dans la direction perpendiculaire à la direction de défilement de la feuille de verre est 25 comprise avantageusement entre 40 cm et 4 m, de préférence entre 80 cm et 3,5 m et en particulier entre 1,0 m et 3,0. Les éléments magnétiques, ou aimants, sont de préférence des aimants permanents, plus simples à mettre en oeuvre que des électroaimants. On peut citer à titre d'exemples de matériaux magnétiques 30 susceptibles d'être utilisés pour le procédé selon l'invention les aciers, les ferrites, les alliages composés principalement d'aluminium (AI), de nickel (Ni) et de cobalt (Co) (Alnico), les alliages à base de samarium et de cobalt et les alliages à base de néodyme, de fer et de bore. 3056443 - 4 - Les éléments magnétiques peuvent faire saillie par rapport à la surface du tapis sans fin, ils peuvent être au ras de la surface du tapis, ou bien ils peuvent être légèrement en retrait de la surface du tapis. Dans les trois cas, il peut être intéressant de couvrir la surface et les éléments 5 magnétiques avec un mince film en matière plastique afin de les protéger, de mieux les maintenir en place ou de faciliter leur nettoyage. Le tapis sans fin est en un matériau souple résistant à la traction, de préférence une feuille en polymère organique. Le dépôt d'une couche d'une composition liquide contenant un liant 10 organique durcissable et des particules magnétisables sur une face de la feuille de verre peut se faire selon des méthodes connues, par exemple par pulvérisation, par application au rouleau ou encore par application au rideau. La composition liquide contient au moins un liant organique, de préférence un liant polymérique. On entend par durcissement toute étape qui 15 a pour conséquent d'augmenter la viscosité de la composition liquide jusqu'à un niveau suffisant pour figer les particules magnétisables dans leur position et empêcher toute modification ou disparition du motif même lorsque le champ magnétique initial disparaît ou est remplacé par un champ magnétique différent. 20 Le durcissement peut se faire par simple évaporation d'un solvant, ou bien par une réaction de polymérisation et/ou de réticulation des monomères, oligomères et/ou polymères formant le liant organique, amorcée par chauffage ou irradiation de la couche de composition liquide. La nature chimique du liant organique n'est pas déterminante pour la 25 mise en oeuvre de la présente invention et on peut utiliser en principe n'importe quelle base filmogène de peinture, laque, encre ou vernis. Les particules magnétisables sont connues en tant que telles. Il peut s'agir de particules ferromagnétiques ou paramagnétiques. Elles ont de préférence, mais pas nécessairement, une forme anisotrope, en particulier 30 une forme allongée ou aplatie. De telles particules sont décrites par exemple dans les demandes et brevets suivants : US 3 676 273, US 4 838 648, WO 02/073250, EP 686 675 ou WO 2007/131833. Les particules magnétisables 3056443 - 5 - représentent de préférence entre 10 et 70 % en poids de la composition liquide, en particulier entre 20 et 60 % en poids de la composition liquide. La composition liquide peut contenir en outre des pigments non magnétisables et d'autres adjuvants utilisés classiquement dans les 5 peintures, laques et vernis. Dans un mode de réalisation particulier, la première couche de composition liquide contient, comme seuls pigments, des particules magnétisables. Après durcissement, la couche présente alors une certaine translucidité et peut avantageusement être couverte d'une deuxième couche 10 pigmentée, exempte de particules magnétisables. La couche de composition liquide contenant le liant organique durcissable et les particules magnétisables est appliquée sur la feuille de verre de préférence en une quantité telle que le poids surfacique de la couche séchée et durcie est compris entre 30 g/m2 et 250 g/m2. 15 L'épaisseur de la couche séchée et durcie est avantageusement comprise entre quelques microns et plusieurs dizaines de microns, par exemple entre 1 et 200 microns, de préférence entre 5 et 150 microns, en particulier entre 10 et 100 microns. Le dispositif de durcissement peut-être par exemple une enceinte 20 chauffée typiquement à une température comprise entre 50 et 200 °C, ou une source de rayonnement émettant un rayonnement absorbé par un ou plusieurs composants du liant organique, par exemple par des amorceurs ou photoamorceurs. Le rayonnement peut être un rayonnement dans le domaine du visible, de l'UV ou de l'infrarouge, de préférence le proche 25 infrarouge. REVENDICATIONS1. Procédé de fabrication de verre laqué comprenant le dépôt, sur une face d'une feuille de verre, d'une couche d'une composition liquide contenant un liant organique durcissable et des particules magnétisables dispersées dans le liant organique, la création d'un champ magnétique à proximité immédiate de la couche de composition liquide de manière à orienter et/ou déplacer les particules magnétisables et créer ainsi un motif visible, et le durcissement du liant organique, les trois étapes étant mises en oeuvre pendant que la feuille de verre est transportée au moyen d'un convoyeur, comportant une pluralité de rouleaux, 15 successivement devant - un dispositif de dépôt d'une composition liquide, - un dispositif de création d'un champ magnétique, et - un dispositif de durcissement du liant organique, le procédé étant caractérisé par le fait que le dispositif de création d'un 20 champ magnétique est un tapis sans fin monté sur au moins deux rouleaux du convoyeur, dont au moins un est entraîné par un moteur, le tapis sans fin étant pourvu, à sa surface, d'un ou plusieurs éléments magnétiques. 25